(57)【特許請求の範囲】
【請求項１】
紫外線を吸収して第１の波長域に長残光性の発光をする第１の蛍光体と、前記第１の波長域の発光の少なくとも１部を吸収して第２の波長域の発光をする第２の蛍光体とを混合、もしくは互いに付着させてなる蛍光体であって、
前記第１の蛍光体が、組成式ｍ（Ｓｒ1-aＭ1a）Ｏ・ｎ（Ｍｇ1-bＭ2b）Ｏ・２（Ｓｉ1-cＧｅc）Ｏ2：ＥｕxＤｙy（ただし、式中、Ｍ1はＣａ及びＢａから選択された１種以上の元素を表し、Ｍ2はＢｅ，Ｚｎ及びＣｄから選択された１種以上の元素を表し、ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表されるユーロピウム（Ｅｕ）及びディスプロシウム（Ｄｙ）で共付活した珪酸マグネシウム・ストロンチウム系蛍光体であり、
前記第２の蛍光体が、組成式ＣａＡｌＳｉＮ3：Ｅｕで表される蛍光体、組成式（Ｓｒ，Ｃａ）ＡｌＳｉＮ3：Ｅｕで表される蛍光体、及び組成式Ｃａ2Ｓｉ5Ｎ8：Ｅｕ，Ｔｍで表される蛍光体より選ばれた赤色発光蛍光体のうちの少なくとも１つであり、
その発光の色座標が（０．３５０，０．２００）、（０．５００，０．２５０）、（０
．４５０，０．３５０）、（０．３７５，０．３００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、２ｍｃｄ／ｍ2以上である、
ことを特徴とする蓄光性蛍光体。
【請求項２】
前記第２の蛍光体が、組成式Ｃａ2Ｓｉ5Ｎ8：Ｅｕ，Ｔｍで表されるＥｕ，Ｔｍ付活アルカリ土類窒化物蛍光体であることを特徴とする請求項１に記載の蓄光性蛍光体。
【請求項３】
第２の蛍光体の含有量が、蓄光性蛍光体の全量に対して２０〜８５重量％であることを特徴とする請求項１または２に記載の蓄光性蛍光体。
【請求項４】
紫外線を吸収して第１の波長域に長残光性の発光をする第１の蛍光体と、前記第１の波長域の発光の少なくとも１部を吸収して第２の波長域の発光をする第２の蛍光体とを混合、もしくは互いに付着させてなる蛍光体であって、
前記第１の蛍光体が、組成式ｍ（Ｓｒ1-aＭ1a）Ｏ・ｎ（Ｍｇ1-bＭ2b）Ｏ・２（Ｓｉ1-cＧｅc）Ｏ2：ＥｕxＤｙy（ただし、式中、Ｍ1はＣａ及びＢａから選択された１種以上の元素を表し、Ｍ2はＢｅ，Ｚｎ及びＣｄから選択された１種以上の元素を表し、ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表されるユーロピウム（Ｅｕ）及びディスプロシウム（Ｄｙ）で共付活した珪酸マグネシウム・ストロンチウム系蛍光体であり、
前記第２の蛍光体が、組成式Ｂａ3Ｓｉ6Ｏ12：Ｅｕで表される蛍光体、組成式ＣａＳｃ2Ｏ4：Ｃｅで表される蛍光体、組成式（Ｂａ，Ｓｒ）2ＳｉＯ4：Ｅｕで表される蛍光体、及び組成式Ｃａ3（Ｓｃ，Ｍｇ）2Ｓｉ3Ｏ12：Ｃｅで表される蛍光体より選ばれた緑色発光蛍光体のうちの少なくとも１つであり、
その発光の色座標が（０．２００，０．２００）、（０．１５０，０．２００）、（０．３００，０．４００）、（０．２００，０．４００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、１５ｍｃｄ／ｍ2以上である、
ことを特徴とする蓄光性蛍光体。
【請求項５】
該色座標が（０．２００，０．２００）、（０．１５０，０．２００）、（０．２８０，
０．３６０）、（０．１９０，０．３６０）である請求項４に記載の蓄光性蛍光体。
【請求項６】
前記第１の蛍光体が、組成式Ｓｒ2ＭｇＳｉ2Ｏ7：Ｅｕ，Ｄｙで表される蛍光体であることを特徴とする請求項１〜５のいずれか一項に記載の蓄光性蛍光体。
【請求項７】
請求項１〜６のいずれか一項に記載された蓄光性蛍光体を蛍光膜とすることを特徴とする蛍光ランプ。
【請求項８】
表示部の文字、図形、画像の少なくとも一部が請求項１〜６のいずれか一項に記載の蓄光性蛍光体により形成されていることを特徴とする蓄光性表示体。
【請求項９】
請求項１〜６のいずれか一項に記載された蓄光性蛍光体を含有する蓄光性成型品。
【発明の詳細な説明】
【技術分野】
【０００１】
本発明は、太陽光中の紫外線や蛍光灯等の紫外線を吸収して長残光性の発光を呈する蛍光体（以下、蓄光性蛍光体ともいう）を構成成分として含む、複数の蛍光体からなる蓄光性蛍光体に関し、特に、従来得ることが出来なかった、ピンク色や青緑色の高輝度蓄光性蛍光体に関する。
また、本発明は、このような蓄光性蛍光体を用いた蛍光ランプ、避難誘導標識、ディスプレイ等の蓄光性表示体、及び蓄光性成型品に関する。
【背景技術】
【０００２】
近年、地震等による高層ビル、地下鉄、家庭等における突然の停電時や屋外において津波の危険がある状況で、安全かつ適切な避難誘導対策が検討されている。この避難誘導のための製品として、停電時や夜間においても長時間発光する蓄光性蛍光体を用いた避難誘導標識や、階段、手すり等に貼付する蓄光シート、蓄光テープが使用されてきている。
また、蓄光性蛍光体は、家庭やオフィスで使用される蛍光灯の蛍光膜や、蛍光灯に付設された拡散板やカバーシート、蛍光灯スイッチ等にも使用されている。その外、壁のディスプレー、玩具、釣具等のプラスチック成型品やガラス、セラミック、陶板等の成型品として、多種多様な用途に蓄光性蛍光体が使われるようになってきており、これら多様な用途のために、より高輝度で、かつ使用場所、目的にあった様々な発光色の発光を呈する蓄光蛍光体とそれを用いた蓄光性製品の開発が強く望まれている。
【０００３】
しかしながら、かかる多色化という観点で、蓄光性蛍光体や蓄光性部材を見るならば、緑色以外はほとんど目にすることが無いのが現状である。
これは、通常の励起条件(すなわち、ブラックライト等の高強度の紫外線で励起しない場合)においては、緑色以外の色では視認するに十分な発光強度を保って長時間発光し続ける蓄光性蛍光体が存在しなかったためである。
【０００４】
例えば、前記のような用途の蓄光蛍性光体としては、青色発光の（Ｃａ，Ｓｒ）Ｓ：Ｂｉ蛍光体、黄緑色発光のＺｎＳ：Ｃｕ蛍光体、また赤色発光の（Ｚｎ，Ｃｄ）Ｓ：Ｃｕ蛍光体等の硫化物系の蛍光体が知られている。
しかし、青色発光の（Ｃａ，Ｓｒ）Ｓ：Ｂｉ蛍光体は、母体の安定性が極めて悪く、輝度および残光特性も十分ではない。また、赤色発光の（Ｚｎ，Ｃｄ）Ｓ：Ｃｕ蛍光体も、毒性物質であるＣｄが母体の半分ほどを占めており、輝度や残光性も満足できないため、いずれも現在ではほとんど使用されていない。また、黄緑色発光のＺｎＳ：Ｃｕ蛍光体は、安価なため避難誘導標識、屋内の夜間表示等の分野で、かなり使用されてきてはいるが、肉眼で認識できる残光時間が１〜２時間とそれほど長くはなく、耐候性が劣る問題があった。
【０００５】
また、より高輝度の蓄光性蛍光体として、青色発光のＥｕ及びＤｙで付活されたＳｒ−Ｍｇ−Ｓｉ系複合酸化物蛍光体（特許文献１）や緑色発光のＳｒＡｌ2Ｏ4：Ｅｕ，Ｄｙ(特許文献２)、緑青色発光のＳｒ4Ａｌ14Ｏ25：Ｅｕ，Ｄｙ（特許文献３）、Ｓｒ2ＳｉＯ4:Ｅｕ：Ｄｙ、ＳｒＡｌ2Ｓｉ2Ｏ8：Ｅｕ，Ｄｙ、Ｓｒ6Ａｌ18Ｓｉ2Ｏ37：Ｅｕ，Ｄｙ(特許文献４)等のＥｕ及びＤｙで付活されたＳｒ−Ａｌ系や、Ｓｒ−Ａｌ−Ｓｉ系の複合酸化物系蛍光体が開発されている。
【０００６】
特許文献５には、励起源のエネルギーを吸収して第一の発光スペクトルを有する蓄光性蛍光物質と、この第一の発光スペクトルの少なくとも一部を変換して第一の発光スペクトルとは異なる第二の発光スペクトルを有する第二の蛍光物質との複数の蛍光物質からなる蛍光物質、及びこの第一の発光スペクトルを有する蓄光性蛍光物質と第二の蛍光物質とをそれぞれ層状に形成した蛍光物質を蛍光膜とする多色化した蛍光ランプが記載されている。
そして、前記の第一の発光スペクトルを有する蓄光性蛍光物質として硫化物系蛍光物質、特定の希土類元素で付活されたアルミン酸塩系蛍光物質、酸硫化物系蛍光物質等が例示されており、また、第二の蛍光物質としては、Ｃｅ付活酸化イットリウム・アルミニウム系蛍光物質、希土類元素で付活された窒化物系蛍光物質、希土類元素で付活されたオキシ窒化物系蛍光物質、Ｅｕで付活されたケイ酸塩系蛍光物質等が例示されている。
しかしながら、上記第一の蛍光体の発光を吸収して発光する代表的な第二の蛍光物質である（Ｙ0.90，Ｇｄ0.05，Ｃｅ0.05）3Ａｌ5Ｏ12の励起スペクトルのピーク波長は460nmであり、これにマッチした発光を示す第一の蛍光体としては、発光ピーク490nmの（Ｓｒ0.98，Ｅｕ0.01，Ｄｙ0.01）4Ａｌ14Ｏ25と発光ピーク440nmの（Ｃａ0.98，Ｅｕ0.01，Ｎｄ0.01）Ａｌ2Ｏ4：Ｅｕ，Ｎｄとが挙げられている。発光ピークが440nmである（Ｃａ0.98，Ｅｕ0.01，Ｎｄ0.01）Ａｌ2Ｏ4：Ｅｕ，Ｎｄは、残光輝度そのものがJIS9107で示す日常の照射条件では高輝度蓄光緑青蛍光体（Ｓｒ0.98，Ｅｕ0.01，Ｄｙ0.01）4Ａｌ14Ｏ25及び緑蛍光体（Ｓｒ0.98，Ｅｕ0.01，Ｄｙ0.01）Ａｌ2Ｏ4：Ｅｕ，Ｄｙの数％の残光輝度でかなり暗く、この第一の蛍光体の発光を吸収して発光する第二の蛍光物質の輝度も明らかに非常に暗いものとなり、結果その二つの発光の混色した発光も非常に暗くなる。
さらに、第二の蛍光物質の窒化物（Ｃａ0.88，Ｓｒ0.05，Ｂａ0.05，Ｅｕ0.02）2Ｓｉ5Ｎ8、酸窒化物（Ｃａ0.88，Ｓｒ0.05，Ｂａ0.05，Ｅｕ0.02）Ｓｉ2Ｏ2Ｎ2やＬｕ3Ａｌ5Ｏ12：Ｃｅについても、このような第一の蛍光体の残光を吸収して発光するには効率が悪く、その輝度は実際にはかなり暗いものとなり、その組み合わせである蓄光体の多色化の実現も実用上難しい。
よって、特許文献５記載の技術では、光エネルギー伝達に関して、第一の蛍光体と第二の蛍光体との組み合わせが効率的に十分でないものがほとんどであり、唯一（Ｓｒ0.98，Ｅｕ0.01，Ｄｙ0.01）4Ａｌ14Ｏ25と（Ｙ0.90，Ｇｄ0.05，Ｃｅ0.05）3Ａｌ5Ｏ12との組み合わせ、すなわち、残光色としてそれぞれの単独での発光色であるx/y=0.155/0.335とx/y=0.520/0.470とを結ぶ（緑青色から緑黄色を結ぶ）ライン上のみが実用上良好な色度範囲であり、両端間の距離が短く色度のバリエーションが少ない。
【０００７】
一方、本発明者は、先の出願（特許文献６）において、第１の蛍光体として、
（ｉ）ストロンチウム（Ｓｒ）、マグネシウム（Ｍｇ）、及び珪素（Ｓｉ）を母体構成金属成分として含む複合酸化物をユーロピウム（Ｅｕ）及びディスプロシウム（Ｄｙ）で共付活した珪酸マグネシウム・ストロンチウム系蛍光体、及び
（ｉｉ）ストロンチウム（Ｓｒ）、アルミニウム（Ａｌ）、及び珪素（Ｓｉ）を母体構成金属成分として含む複合酸化物をユーロピウム（Ｅｕ）及びディスプロシウム（Ｄｙ）で共付活した珪酸ストロンチウム・アルミニウム系蛍光体の中の少なくとも１種であり、
第２の蛍光体が、組成式（Ｙ1-x-yＧｄxＳｍy）3Ａｌ5Ｏ12：Ｃｅ，Ｔｂで表されるセリウム（Ｃｅ）及びテルビウム（Ｔｂ）で共付活した希土類アルミン酸塩蛍光ｅ）で付活した希土類アルミン酸塩蛍光体とする組み合わせで、
第１の蛍光体の発光を効率良く吸収した第２の蛍光体が発光し、その混合発光が高輝度で色純度の良い白色及び黄色を示す蓄光性蛍光体が得られることを提案しているものの、この組み合わせによる蓄光性蛍光体では、ピンク色や青緑色の発光を得るのは難しい。
【０００８】
他方、特許文献７には、Ｙ2Ｏ2Ｓ：Ｅｕ，Ｍｇ，Ｔｉ蛍光体が、赤色の長残光性を示すことが記載されている。しかし、該蛍光体の残光輝度は、高輝度蓄光性蛍光体として知られている緑青蛍光体（Ｓｒ0.98，Ｅｕ0.01，Ｄｙ0.01）4Ａｌ14Ｏ25や緑蛍光体（Ｓｒ0.98，Ｅｕ0.01，Ｄｙ0.01）Ａｌ2Ｏ4：Ｅｕ，Ｄｙの数％しかないのでかなり暗く、実用上、使用出来る残光輝度ではない。
【０００９】
このように、外光である太陽光中の紫外線や、紫外線を含む蛍光灯により刺激され、残光の強度が大で、かつ、残光の持続時間が長く、使用場所や目的にあった様々な発光色、特に赤系の発光色を呈する蓄光性蛍光体、及びその応用製品の開発が望まれている。
【特許文献１】特許第３２５７９４２号
【特許文献２】特許第２５４３８２５号
【特許文献３】特許第２６９７６８８号
【特許文献４】特開２００４−３５９７０１号公報
【特許文献５】特開２００５−３３０４５９号公報
【特許文献６】特願２００６−２７０７１１
【特許文献７】特開２０００−３４５１５４号公報
【発明の開示】
【発明が解決しようとする課題】
【００１０】
本発明は、以上のような状況を鑑み、太陽光、蛍光灯等の紫外線で励起され、その励起光（紫外線）が遮断された後の残光強度が大きく、従来より遥かに明るいピンク色または青緑色の発光を持続することができる蓄光性蛍光体、及びこの蛍光体を用いた蛍光ランプ、蓄光性表示体、蓄光性成型品を提供することを課題とする。
【００１１】
本発明者は、上記課題を解決するために、多数の蛍光体の蓄光性、励起波長、そのほかの特性について検討を重ねた結果、太陽光や蛍光灯の紫外線で励起されて発光する特定組成の第１の蛍光体と、この第１の蛍光体の発光の少なくとも一部を吸収して該蛍光体の発光とは異なる波長域に発光する特定組成の第２の蛍光体との組み合わせからなる蓄光性蛍光体の混合発光が、従来得ることが出来なかった高輝度のピンク色または青緑色を呈し、かつ残光強度が大きいものになるとの知見を得た。
【課題を解決するための手段】
【００１２】
本発明は、このような知見の下でなし得たものであり、以下を要旨とする。
（１）紫外線を吸収して第１の波長域に長残光性の発光をする第１の蛍光体と、前記第１の波長域の発光の少なくとも１部を吸収して第２の波長域の発光をする第２の蛍光体とを混合、もしくは互いに付着させてなる蛍光体であって、
前記第１の蛍光体が、組成式ｍ（Ｓｒ1-aＭ1a）Ｏ・ｎ（Ｍｇ1-bＭ2b）Ｏ・２（Ｓｉ1-cＧｅc）Ｏ2：ＥｕxＤｙy（ただし、式中、Ｍ1はＣａ及びＢａから選択された１種以上の元素を表し、Ｍ2はＢｅ，Ｚｎ及びＣｄから選択された１種以上の元素を表し、ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表されるユーロピウム（Ｅｕ）及びディスプロシウム（Ｄｙ）で共付活した珪酸マグネシウム・ストロンチウム系蛍光体であり、
前記第２の蛍光体が、組成式ＣａＡｌＳｉＮ3：Ｅｕで表される蛍光体、組成式（Ｓｒ，Ｃａ）ＡｌＳｉＮ3：Ｅｕで表される蛍光体、及び組成式Ｃａ2Ｓｉ5Ｎ8：Ｅｕ，Ｔｍで表される蛍光体より選ばれた赤色発光蛍光体のうちの少なくとも１つであり、
その発光の色座標が（０．３５０，０．２００）、（０．５００，０．２５０）、（０．４５０，０．３５０）、（０．３７５，０．３００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、２ｍｃｄ／ｍ2以上であることを特徴とする蓄光性蛍光体。
（２）前記第２の蛍光体が、組成式Ｃａ2Ｓｉ5Ｎ8：Ｅｕ，Ｔｍで表されるアルカリ土類窒化物蛍光体であることを特徴とする前記（１）に記載の蓄光性蛍光体。
（３）第２の蛍光体の含有量が、蓄光性蛍光体の全量に対して２０〜８５重量％であることを特徴とする前記（１）または（２）に記載の蓄光性蛍光体。
【００１３】
（４）紫外線を吸収して第１の波長域に長残光性の発光をする第１の蛍光体と、前記第１の波長域の発光の少なくとも１部を吸収して第２の波長域の発光をする第２の蛍光体とを混合、もしくは互いに付着させてなる蛍光体であって、
前記第１の蛍光体が、組成式ｍ（Ｓｒ1-aＭ1a）Ｏ・ｎ（Ｍｇ1-bＭ2b）Ｏ・２（Ｓｉ1-cＧｅc）Ｏ2：ＥｕxＤｙy（ただし、式中、Ｍ1はＣａ及びＢａから選択された１種以上の元素を表し、Ｍ2はＢｅ，Ｚｎ及びＣｄから選択された１種以上の元素を表し、ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表されるユーロピウム（Ｅｕ）及びディスプロシウム（Ｄｙ）で共付活した珪酸マグネシウム・ストロンチウム系蛍光体であり、
前記第２の蛍光体が、組成式Ｂａ3Ｓｉ6Ｏ12：Ｅｕで表される蛍光体、組成式ＣａＳｃ2Ｏ4：Ｃｅで表される蛍光体、組成式（Ｂａ，Ｓｒ）2ＳｉＯ4：Ｅｕで表される蛍光体、及び組成式Ｃａ3（Ｓｃ，Ｍｇ）2Ｓｉ3Ｏ12：Ｃｅで表される蛍光体より選ばれた緑色発光蛍光体のうちの少なくとも１つであり、
その発光の色座標が（０．２００，０．２００）、（０．１５０，０．２００）、（０．３００，０．４００）、（０．２００，０．４００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、１５ｍｃｄ／ｍ2以上であることを特徴とする蓄光性蛍光体。
（５）該色座標が（０．２００，０．２００）、（０．１５０，０．２００）、（０．２８０，０．３６０）、（０．１９０，０．３６０）である前記（４）に記載の蓄光性蛍光体。
【００１４】
（６）前記第１の蛍光体が、組成式Ｓｒ2ＭｇＳｉ2Ｏ7：Ｅｕ，Ｄｙで表される蛍光体であることを特徴とする前記（１）〜（５）のいずれか一項に記載の蓄光性蛍光体。
【００１５】
（７）前記（１）〜（６）のいずれかに記載された蓄光性蛍光体を蛍光膜とすることを特徴とする蛍光ランプ。
（８）表示部の文字、図形、画像の少なくとも一部が前記（１）〜（６）のいずれか一項に記載の蓄光性蛍光体により形成されていることを特徴とする蓄光性表示体。
（９）前記（１）〜（６）のいずれか一項に記載された蓄光性蛍光体を含有する蓄光性成型品。
【発明の効果】
【００１６】
本発明の蓄光性蛍光体は、高輝度で、励起光が遮断された後の残光の持続が長い長残光性の第１の蛍光体と、この第１の蛍光体の発光波長域によく合致した励起波長をもった第２の蛍光体との混合蛍光体からなるため、高輝度の残光を持続することができ、特定組成の第１の蛍光体と特定組成の第２の蛍光体との選択により、従来よりもより高輝度のピンク色または青緑色の発光色をもった発光及び残光を呈する。
よって、本発明の蓄光性蛍光体を用いた蛍光ランプ、蓄光性表示体及び蓄光性成型品は、励起源の遮断後も高輝度の残光を持続させることができる。
【発明を実施するための最良の形態】
【００１７】
本発明の蓄光性蛍光体は、太陽光や蛍光灯などの紫外線により励起されて第１の波長域に長残光性の発光（第１の発光）を呈する第１の蛍光体と、この第１の蛍光体の発光の少なくとも一部を吸収して励起され、第１の波長域とは異なる波長域の発光（第２の発光）を呈する第２の蛍光体との混合物からなる。
本発明の蓄光性蛍光体は、このような構成とすることによって、励起光（紫外線）により励起されている時は、第１の蛍光体は紫外線により励起されて第１の発光を呈し、第２の蛍光体は第１の蛍光体の発光により励起されて第２の発光を呈するため、第１、第２の発光の混色光を呈する。そして、励起光が遮断された後も、第１の蛍光体が発する第１の発光の残光を第２の蛍光体が吸収して励起され第２の発光を呈するため、励起光が遮断された後も第１の発光（残光）と第２の発光との混色光の蛍光を持続して発することができる。
したがって、本発明の蓄光性蛍光体では、その構成成分である第２の蛍光体として、あえて、比較的弱い残光性のもの、あるいは実質的に残光を持たないものを選択して使用することにより、第１の蛍光体と第２の蛍光体との残光特性の違いに起因する励起光遮断後の経時的な発光（残光）色の変動が少なく、安定した発光色の残光を持続できる。
【００１８】
本発明において、第１の蛍光体は、紫外線により励起されて単独で長残光性の発光を呈する、いわゆる蓄光性の複合酸化物系蛍光体であり、（ｉ）Ｓｒ、Ｍｇ及びＳｉを母体構成金属成分として含む複合酸化物をＥｕ及びＤｙで共付活した珪酸マグネシウム・ストロンチウム系蛍光体、及び（ｉｉ）Ｓｒ、Ａｌ及びＳｉを母体構成金属成分として含む複合酸化物をＥｕ及びＤｙで共付活した珪酸ストロンチウム・アルミニウム系蛍光体のうちの少なくとも１種の蛍光体である。
【００１９】
この第１の蛍光体としては、残光の強度及び持続時間の観点から、
前記（ｉ）の珪酸マグネシウム・ストロンチウム系蛍光体の中では、組成式ｍ（Ｓｒ1-aＭ1a）Ｏ・ｎ（Ｍｇ1-bＭ2b）Ｏ・２（Ｓｉ1-cＧｅc）Ｏ2：Ｅｕx，Ｄｙy（ただし、式中、Ｍ1はＣａ及びＢａから選択された１種以上の元素であり、Ｍ2はＢｅ，Ｚｎ及びＣｄから選択された一種以上の元素であり、ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表される蛍光体が好ましく、組成式Ｓｒ2ＭｇＳｉ2Ｏ7：Ｅｕ，Ｄｙで表される蛍光体がより好ましい。
同様の観点から、前記（ｉｉ）の珪酸ストロンチウム・アルミニウム系蛍光体の中では、組成式が（Ｓｒ1-xＭx）Ｏ・ａＡｌ2Ｏ3・ｂＳｉＯ2：Ｅｕ，Ｄｙ（ただし、式中、ＭはＣａ及びＢａから選択された１種以上の元素を表し、ｘ，ａ及びｂはそれぞれ、０≦ｘ≦０．３、０≦ａ≦２及び０＜ｂ≦２の条件を満たす数である）で表される蛍光体が好ましい。
なお、前記（ｉｉ）の珪酸ストロンチウム・アルミニウム系蛍光体には母体組成中にさらに硼素が添加されてなる複合酸化物であってもよく、本発明では、母体組成中にさらに少量の硼素が添加された複合酸化物からなる蛍光体をも含め、珪酸ストロンチウム・アルミニウム系蛍光体ということにする。
【００２０】
本発明では、このような（ｉ）の珪酸マグネシウム・ストロンチウム系蛍光体や（ｉｉ）の珪酸ストロンチウム・アルミニウム系蛍光体は、それぞれの蛍光体について各１モル当たり０．１グラム原子以下のハロゲン、又は０．６グラム原子以下の硼素を含有させることにより、よりその発光及び残光の強度を高めてもよい。
【００２１】
本発明において、第２の蛍光体は、上記のような第１の蛍光体の波長域の発光の少なくとも１部を吸収し、この発光により励起されて第１の発光とは異なる発光色の発光（以下、これを「第２の波長域の発光」とも言う）を呈し得る蛍光体であり、（Ａ）Ｍｇ，Ｃａ，Ｓｒ，Ｂａの中の少なくとも１種の元素を含む希土類で付活された窒化物蛍光体、（Ｂ）Ｍｇ，Ｃａ，Ｓｒ，Ｂａの中の少なくとも１種の元素を含む希土類で付活された酸窒化物蛍光体、（Ｃ）Ｍｇ，Ｃａ，Ｓｒ，Ｂａの中の少なくとも１種の元素を含む希土類で付活された酸化物蛍光体、及び（Ｄ）Ｍｇ，Ｃａ，Ｓｒ，Ｂａ，Ｓｃの中の少なくとも１種の元素を含む希土類で付活された珪酸塩蛍光体、からなる群より選ばれた少なくとも１種である。
【００２２】
（Ａ）Ｍｇ，Ｃａ，Ｓｒ，Ｂａの中の少なくとも１種の元素を含む希土類で付活された窒化物蛍光体としては、ＣａＡｌＳｉＮ3：Ｅｕ、（Ｓｒ，Ｃａ）ＡｌＳｉＮ3：Ｅｕ、Ｃａ2Ｓｉ5Ｎ8：Ｅｕ，Ｔｍなどが挙げられる。
（Ｂ）Ｍｇ，Ｃａ，Ｓｒ，Ｂａの中の少なくとも１種の元素を含む希土類で付活された酸窒化物蛍光体としては、Ｂａ3Ｓｉ6Ｏ12Ｎ2：Ｅｕなどが挙げられる。
（Ｃ）Ｍｇ，Ｃａ，Ｓｒ，Ｂａの中の少なくとも１種の元素を含む希土類で付活された酸化物蛍光体としては、ＣａＳｃ2Ｏ4：Ｃｅなどが挙げられる。
（Ｄ）Ｍｇ，Ｃａ，Ｓｒ，Ｂａ，Ｓｃの中の少なくとも１種の元素を含む希土類で付活された珪酸塩蛍光体としては、（Ｂａ，Ｓｒ）2ＳｉＯ4：Ｅｕ、Ｃａ3（Ｓｃ，Ｍｇ）2Ｓｉ3Ｏ12：Ｃｅなどが挙げられる。
【００２３】
本発明の蓄光性蛍光体において、第１の蛍光体と第２の蛍光体との混合割合は、得られる（すなわち混合後の）蓄光性蛍光体の所望とする発光色や持続時間によって適宜選択されるが、第２の蛍光体の含有量が、蓄光性蛍光体全量に対して２０〜８５重量％の範囲とするのが好ましく、より好ましくは２０〜８０重量％、更に好ましくは２５〜７５重量％である。
第２の蛍光体の含有量が、蓄光性蛍光体の全量に対して２０重量％より少ないと、その残光色が第１の発光色に近く、本発明で所望とする発光色が得られにくい傾向がある。一方、第２の蛍光体の含有量が、蓄光性蛍光体の全量に対して多すぎると、第２の蛍光体の励起を行う第１の蛍光体の残光強度が低下し、その結果、第２の蛍光体の発光強度も低くなる虞があるため、８５重量％以下、好ましくは８０重量％以下、さらに好ましくは７５重量％以下とするのがよい。
なお、第１の蛍光体の含有量については、蓄光性蛍光体全量に対して、１５〜８０重量％程度が好ましい。第１の蛍光体の含有量が少なすぎると、第１の蛍光体の発光強度が低下し、励起光（紫外線）が遮断された後の第１の蛍光体の残光強度も低下するため、これにより励起される蓄光性蛍光体全体の残光強度も低下しやすくなる。
【００２４】
図１は、本発明の蓄光性蛍光体の一方の成分である、第１の蛍光体を波長３６５ｎｍの紫外線で励起した時の発光スペクトルを例示するグラフであり、曲線ａ及びbはそれぞれ、前記（ｉ）の珪酸マグネシウム・ストロンチウム系蛍光体の１つである、Ｓｒ2ＭｇＳｉ2Ｏ7：Ｅｕ，Ｄｙ蛍光体、及び前記（ｉｉ）の珪酸ストロンチウム・アルミニウム系蛍光体の１つである、ＳｒＯ・１．４Ａｌ2Ｏ3・０．２ＳｉＯ2・０．２Ｂ2Ｏ3：Ｅｕ，Ｄｙ蛍光体の発光スペクトルである。
図１からわかるように、前記（ｉ）の珪酸マグネシウム・ストロンチウム系蛍光体は、およそ４６７ｎｍに発光スペクトルのピーク波長を持った青色発光を呈し、前記（ｉｉ）の珪酸ストロンチウム・アルミニウム系蛍光体は、およそ４９０ｎｍに発光スペクトルのピーク波長を持った緑青色発光を呈している。
【００２５】
図２〜８は、本発明の蓄光性蛍光体のもう一方の成分である、第２の蛍光体の励起スペクトル（実線）と第２の蛍光体を波長４６０ｎｍの光（前記（ｉ）の蛍光体の発光ピーク波長に近い光）で励起した時の発光スペクトル（点線）を例示するグラフである。
第２の蛍光体として、図２はＣａＡｌＳｉＮ3：Ｅｕ、図３は（Ｓｒ，Ｃａ）ＡｌＳｉＮ3：Ｅｕ、図４はＣａ2Ｓｉ5Ｎ8：Ｅｕ，Ｔｍ、図５は（Ｂａ，Ｓｒ）2ＳｉＯ4：Ｅｕ、図６はＢａ3Ｓｉ6Ｏ12Ｎ2：Ｅｕ、図７はＣａＳｃ2Ｏ4：Ｃｅ、図８はＣａ3（Ｓｃ，Ｍｇ）2Ｓｉ3Ｏ12：Ｃｅをそれぞれ示す。
【００２６】
図２〜４からわかるように、第２の蛍光体のうちＣａＡｌＳｉＮ3：Ｅｕ、（Ｓｒ，Ｃａ）ＡｌＳｉＮ3：Ｅｕ、Ｃａ2Ｓｉ5Ｎ8：Ｅｕ，Ｔｍは、６００〜６６０ｎｍに発光スペクトルのピーク波長を有する赤色系の発光を示す。また、図５〜８からわかるように、第２の蛍光体のうち（Ｂａ，Ｓｒ）2ＳｉＯ4：Ｅｕ、Ｂａ3Ｓｉ6Ｏ12Ｎ2：Ｅｕ、ＣａＳｃ2Ｏ4：Ｃｅ、Ｃａ3（Ｓｃ，Ｍｇ）2Ｓｉ3Ｏ12：Ｃｅは５００〜５５０ｎｍに発光スペクトルのピーク波長を有する緑色系の発光を示す。
【００２７】
また、図２〜８の励起スペクトルは、第２の各蛍光体の発光を得るための励起スペクトル（蛍光体を励起する励起光の波長と、その励起光が照射されて発光する蛍光体の発光ピーク波長における発光の強度との相関を示す曲線）が、図１に示す第１の蛍光体の発光スペクトル(ピーク４６７ｎｍと４９０ｎｍ)とよくマッチしていることを示している。
図１と図２〜８からわかるように、本発明の蓄光性蛍光体の一方の成分である第２の蛍光体の励起スペクトルのピーク波長は、ほぼ４６０〜４９０ｎｍを中心とする波長域にあり、他方の成分である第１の蛍光体、特に、前記のＳｒ2ＭｇＳｉ2Ｏ7：Ｅｕ，Ｄｙ蛍光体（図１の曲線ａ）の発光ピーク波長域とのマッチングが良好である。このことは、第２の蛍光体が、第１の蛍光体の発光によって効率の良い赤色及び緑色の発光を呈し、第１の蛍光体の青色発光との混色により高輝度の種々な発光色及び残光色を呈することを示している。
【００２８】
例えば、第２の蛍光体として、図４に示した（（Ａ）Ｍｇ，Ｃａ，Ｓｒ，Ｂａの中の少なくとも１種の元素を含む希土類で付活された窒化物蛍光体である）Ｃａ2Ｓｉ5Ｎ8：Ｅｕ，Ｔｍを用いた場合、この蛍光体の励起スペクトルと第１の蛍光体の発光スペクトル(ピーク４６７ｎｍと４９０ｎｍ)との波長のマッチングが極めて良好であることがわかる。
それは、第１の蛍光体の発光（第１の発光）の波長域と、Ｃａ2Ｓｉ5Ｎ8：Ｅｕ，Ｔｍ（第２の蛍光体）の励起波長域との重複領域が広いためであり、このような第２の蛍光体を用いると、第１の蛍光体の残光（第１の発光）により効率良く励起されて発光効率の極めて高い発光を呈し、励起光の遮断後も高輝度の発光を持続させることができるので、特に好ましい。
【００２９】
本発明の第二の態様としては、紫外線を吸収して第１の波長域に長残光性の発光をする第１の無機蛍光体と、前記第１の波長域の発光の少なくとも１部を吸収して第２の波長域の発光をする第２の無機蛍光体とを混合、もしくは互いに付着させてなる蛍光体であって、その発光の色座標が（０．３５０，０．２００）、（０．５００，０．２５０）、（０．４５０，０．３５０）、（０．３７５，０．３００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、２ｍｃｄ／ｍ2以上、より好ましくは１０ｍｃｄ／ｍ2以上であることを特徴とする蓄光性蛍光体である。
発光の色座標が、このようなピンク色部分に相当する従来の無機系蓄光性蛍光体は、極めて暗いものが多く、明るいと言えるものは有機系にわずかに存在していたが、有機系であるが故に劣化が激しく、長時間使用や対候性などを全く考慮する必要の無い用途（例えば、ネイルアートなど）においてのみ限定的に使用されていたのが現状である。すなわち、本発明により、初めてピンク色で、普通に（長時間使用や対候性などを考慮する必要がある用途においても）使用できる明るい蓄光性材料を得ることができる。
【００３０】
本発明の第三の態様としては、紫外線を吸収して第１の波長域に長残光性の発光をする第１の無機蛍光体と、前記第１の波長域の発光の少なくとも１部を吸収して第２の波長域の発光をする第２の無機蛍光体とを混合、もしくは互いに付着させてなる蛍光体であって、その発光の色座標が（０．２００，０．２００）、（０．１５０，０．２００）、（０．３００，０．４００）、（０．２００，０．４００）の４点で囲まれる四角形の辺上及びその内部にあり、かつ常用光源Ｄ６５の蛍光灯で２００ｌｘで２０分間照射した後、その照射を遮断した時点から２０分後の残光の強度（Ｉ[20]）が、１５ｍｃｄ／ｍ2以上、より好ましくは４０ｍｃｄ／ｍ2以上であることを特徴とする蓄光性蛍光体である。
そして、この発光の色座標の好ましい範囲としては、（０．２００，０．２００）、（０．１５０，０．２００）、（０．２８０，０．３６０）、（０．１９０，０．３６０）である。本発明の第１の蛍光体と第２の蛍光体との組み合わせであって、かつ該好ましい範囲内の発光色を呈するものにおいては、実用上、使用できる明るさ（輝度）と残光強度とを十分に有する青緑色が必ず得られる。
発光の色座標が、このような青緑色部分に相当する従来の無機系蓄光性蛍光体は、前述のピンク色同様、極めて発光強度が低くて暗いものが多く、明るいと言えるものは、緑色を呈する蛍光体としても蓄光性のものを混合していたのが現状である。すなわち、従来のものは青も緑も両方とも蓄光性のものを混合した蛍光体であるため、色度点の経時変化が生じてしまっていた。したがって、本発明により、初めて青緑色で、長時間使用による色度点変化が問題となる用途においても使用できる明るい蓄光性材料を得ることができる。
【００３１】
なお、本発明において、各蛍光体は表面が平坦化された一定量の被測定試料粉末（蓄光性蛍光体）の照射面が２００ｌｘの照度となるような明るさの常用光源Ｄ６５の蛍光灯を、蛍光灯の光束が実質的に該試料面に対して垂直となるように２０分間照射し、照射を停止してから１０分後、２０分後、６０分間後の発光（残光）強度を測定することによってその蛍光体の残光特性を評価した。
また、本発明では、蓄光性蛍光体は色度点の変化は小さいものの、輝度の明るい方が測定の精度が上がるので、色座標の測定は、便宜上、照射を遮断した１分後の色度値を用いる。
【００３２】
前記の第二態様及び第三態様において、使用される第１の無機蛍光体としては、先に説明した（ｉ）Ｓｒ、Ｍｇ及びＳｉを母体構成金属成分として含む複合酸化物をＥｕ及びＤｙで共付活した珪酸マグネシウム・ストロンチウム系蛍光体、及び（ｉｉ）Ｓｒ、Ａｌ及びＳｉを母体構成金属成分として含む複合酸化物をＥｕ及びＤｙで共付活した珪酸ストロンチウム・アルミニウム系蛍光体の中の少なくとも１種であればよい。
特に、第１の無機蛍光体として、残光の強度及び持続時間の観点から、前記（ｉ）の珪酸マグネシウム・ストロンチウム系蛍光体であって、組成式ｍ（Ｓｒ1-aＭ1a）Ｏ・ｎ（Ｍｇ1-bＭ2b）Ｏ・２（Ｓｉ1-cＧｅc）Ｏ2：ＥｕxＤｙy（ただし、式中、Ｍ1はＣａ及びＢａから選択された１種以上の元素であり、Ｍ2はＢｅ，Ｚｎ及びＣｄから選択された１種以上の元素であり、式中ａ，ｂ，ｃ，ｍ，ｎ，ｘ及びｙはそれぞれ、０≦ａ≦０．８０、０≦ｂ≦０．２、０≦ｃ≦０．２、１．５≦ｍ≦３．５、０．５≦ｎ≦１．５、１×１０-5≦ｘ≦１×１０-1及び１×１０-5≦ｙ≦１×１０-1の条件を満たす数である）で表される蛍光体が好ましく、組成式Ｓｒ2ＭｇＳｉ2Ｏ7：Ｅｕ，Ｄｙで表される蛍光体がより好ましい。
なお、第１の無機蛍光体として、前記（ｉｉ）の珪酸ストロンチウム・アルミニウム系蛍光体を用いる場合は、組成式が（Ｓｒ1-xＭx）Ｏ・ａＡｌ2Ｏ3・ｂＳｉＯ2：Ｅｕ，Ｄｙ（ただし、式中、ＭはＣａ及びＢａから選択される１種以上の元素を表し、ｘ，ａ及びｂはそれぞれ、０≦ｘ≦０．３、０≦ａ≦２及び０＜ｂ≦２の条件を満たす数である）で表される蛍光体が好適である。
【００３３】
第二態様において使用される第２の無機蛍光体としては、赤色発光であって、Ｅｕ付活アルカリ土類珪窒化物蛍光体、Ｅｕ付活アルカリ土類珪酸窒化物蛍光体、Ａｌを含むＥｕ付活アルカリ土類珪窒化物蛍光体のうちの少なくとも１つであることが好ましく、より好ましくは、Ａｌを含むＥｕ付活アルカリ土類珪窒化物蛍光体、Ｅｕ，Ｔｍ付活アルカリ土類珪窒化物蛍光体のうちの少なくとも１つである。
赤色発光を呈するＡｌを含むＥｕ付活アルカリ土類珪窒化物蛍光体としては、ＣａＡｌＳｉＮ3：Ｅｕ、（Ｓｒ，Ｃａ）ＡｌＳｉＮ3：Ｅｕなどが、赤色発光を呈するＥｕ，Ｔｍ付活アルカリ土類珪窒化物蛍光体としては、Ｃａ2Ｓｉ5Ｎ8：Ｅｕ，Ｔｍなどが挙げられる。
【００３４】
この第二態様、例えば、第１の蛍光体として前記（ｉ）の珪酸マグネシウム・ストロンチウム系蛍光体を用い、第２の蛍光体として前記Ｃａ2Ｓｉ5Ｎ8：Ｅｕ，Ｔｍを用いた場合に、第１の蛍光体が色純度の良好な青色発光を呈し、第２の蛍光体が色純度の良好な赤色発光を呈するため、この組み合わせからなる蓄光性蛍光体は、励起光（紫外線）が照射されている時だけではなく、励起光が遮断された後の残光も従来には存在しなかった非常に明るい赤からピンク色の発光を呈することができる。
なお、２種の蛍光体を用いた混合体とした場合、基本的には、それら２つの蛍光体の発光の色度点を結んだ線上の色座標のものが得られる。本発明では、この色度点を結んだ線上から外れた色度点を得るために、適当な顔料を追加して、発光色の一部を吸収させるか、第１または第２の蛍光体、好ましくは第１の蛍光体の発光により発光する第３の蛍光体を添加することにより、上記線上から外れた発光色を得ることも出来る。このとき添加する第３の蛍光体の量は、第２の蛍光体の量を超えないことが好ましく、本発明の蓄光性蛍光体全量に対し、２０重量％以下であることが好ましい。
【００３５】
また、第三態様において使用される第２の無機蛍光体としては、緑色発光であって、Ｅｕ付活アルカリ土類珪酸窒化物蛍光体、Ｅｕ付活珪酸塩蛍光体、Ｃｅ付活酸化物蛍光体およびＣｅ付活珪酸塩蛍光体のうちの少なくとも１つであることが好ましい。
緑色発光を呈するＥｕ付活アルカリ土類珪酸窒化物蛍光体としては、Ｂａ3Ｓｉ6Ｏ12Ｎ2：Ｅｕなど、緑色発光を呈するＥｕ付活珪酸塩蛍光体としては、（Ｂａ，Ｓｒ）2ＳｉＯ4：Ｅｕなど、緑色発光を呈するＣｅ付活酸化物蛍光体としては、ＣａＳｃ2Ｏ4：Ｃｅなど、緑色発光を呈するＣｅ付活珪酸塩蛍光体としては、Ｃａ3（Ｓｃ，Ｍｇ）2Ｓｉ3Ｏ12：Ｃｅなどが挙げられる。
【００３６】
この第三態様、例えば、第１の蛍光体として前記（ｉ）の珪酸マグネシウム・ストロンチウム系蛍光体を用い、第２の蛍光体として前記Ｂａ3Ｓｉ6Ｏ12Ｎ2：Ｅｕを用いた場合に、第１の蛍光体が色純度の良好な青色発光を呈し、第２の蛍光体が色純度の良好な緑色発光を呈するため、この組み合わせからなる蓄光性蛍光体は、励起光（紫外線）が照射されている時だけではなく、励起光が遮断された後の残光も従来には存在しなかった非常に明るい青緑色の発光を呈することができる。
【００３７】
本発明の蓄光性蛍光体を製造するには、所定量の第１の蛍光体と第２の蛍光体とをボールミル、Ｖコンなどの混合手段により、機械的に混合することによって製造することができる。
また、第１の蛍光体と第２の蛍光体とを、例えばアクリル樹脂、ゼラチンなどのバインダーを含む溶媒中に懸濁させて混合した後、固液分離して脱水、乾燥させる等、公知の方法によってバインダーを介して第１の蛍光体と第２の蛍光体とを互いに付着させても製造することができる。
ただし、長残光性を有する第１の蛍光体と第２の蛍光体とを単に混合するよりも、第１の蛍光体の表面に第２の蛍光体を被覆させておく方が、残光の発光強度を高めることができるのでより好ましい。
また、本発明の蓄光性蛍光体は、第１の蛍光体と第２の蛍光体とを予め混合するのではなく、例えば蛍光ランプの蛍光膜に適用する場合にはガラスバルブ内面に第１の蛍光体を塗布しその上に、第２の蛍光体を塗布する等、第１の蛍光体と第２の蛍光体とが積層された形態を採ることもできる。このような積層する方法を用いる場合には、視認する表示側（一般的には、最外層側）に第２の蛍光体層があることが好ましい。
【００３８】
また、本発明の蓄光性蛍光体に使用される第１、第２の蛍光体の粒径に関しては、特に限定されないが、色の均一性の点から、それぞれ１〜３０００μｍ程度の範囲から任意に選択すればよく、好ましくは３〜１０００μｍである。
【００３９】
本発明の蓄光性蛍光体を用いた蛍光ランプは、このようにして得られた蓄光性蛍光体を、例えば、低融点ガラス粉末、微粒子金属酸化物、あるいは微粒子金属硼酸塩または燐酸塩等の結着剤とともに水等の溶媒中に懸濁させて蛍光体塗布スラリーを調製し、これをガラスバルブ内面に塗布し乾燥させ蛍光体層を形成する以外は従来の蛍光ランプと同様にして製造される。
なお、製造された蛍光ランプは、ガラスバルブ内に封入された水銀蒸気中の放電により発生する紫外線によって、第１の蛍光体が発光する（第１の発光）と共に、水銀蒸気中の放電により発生する紫外線及び第１の蛍光体による第１の発光を吸収して第２の蛍光体が発光（第２の発光）し、第１の発光と第２の発光との混色光を発する。このとき、蛍光ランプへの通電が停止されても、第１の蛍光体による第１の発光が持続するため、この第１の発光（残光）を蛍光膜中の第２の蛍光体が吸収し、励起されて第２の発光をし、蛍光ランプへの通電の停止後も引き続き第１の発光（残光）と第２の発光との混色光の発光が持続される。
【００４０】
本発明の蓄光性蛍光体を用いた蓄光性表示体は、アクリル樹脂、塩化ビニル樹脂等のプラスチック、金属板、木材、タイル等の基材の片面または両面に、このようにして得られた蓄光性蛍光体によって文字、図形、画像などが形成された表示部を設けてなる。
表示される文字、図形及び画像は、例えば、本発明の蓄光性蛍光体を含有するペイント、インク等を塗布するとか、該蓄光性蛍光体が混入され、それ自体が蓄光性を有する板状のプラスチック等の成型品を前記基材とし、その表面にさらに種々の色のペイント、インク等により文字を書いたり図形及び画像を描くことで表示部としてもよく、表示部の文字、図形、画像の少なくとも一部が本発明の蓄光性蛍光体により形成されている表示体である。
【００４１】
このような蓄光性表示体の具体例としては、例えば、前記の本発明の蓄光性蛍光体を使用して非常出口や避難階段のある方向を基板上に表示した表示部を少なくとも１つの面に設けた直方体、円筒体形状等の箱体内に蛍光ランプ等からなるバックライトが収納された避難誘導標識や誘導灯が挙げられる。表示部の後方にバックライトを備えた避難誘導標識や誘導灯等の蓄光性表示体では、停電時などにバックライトが消灯した際にも表示部に用いられている本発明の蓄光性蛍光体が残光を呈し、この残光により第２の蛍光体が励起されて自らも発光を持続するため、暗闇中においても第１の蛍光体と第２の蛍光体の混色光により表示部に描かれている文字や図形を視認することができる。また、本発明の蓄光性表示体は、発光中に、色度点の変化が小さいので、広告宣伝用に使用した場合には、意図したデザインを長時間にわたり、新たなエネルギーを使用することなく、明るく表示し続けることができる。
また、本発明のさらに他の態様としては、前記の蛍光ランプの蛍光膜に適用した例と同様、第１の蛍光体と第２の蛍光体とを混合するのではなく、それぞれを別々に可視光及び／又は励起光を透過させ得る部材に埋め込んだ成型体を作成し、それらを積層する形態も考えられる。
さらに、前記のようにバックライトを用いるだけではなく、蓄光性表示体を板状、又はシート状にして、室内外の壁や床などの所定の場所に設置しておいても良い。その場合は、外部からの蛍光灯や太陽光中の紫外線により励起されて、表示部の蓄光性蛍光体が発光し、蛍光灯や太陽光中が遮断されて暗闇となっても前記と同様に一定の時間表示部の文字や図形を視認することができる。
【００４２】
蓄光性表示体のその他の具体例としては、本発明の蓄光性蛍光体を用いた時計の文字板、該蓄光性蛍光体を含有するペイントなどにより表示部に画像等を描き、この表示部を額などに格納した壁面ディスプレイ、また表示部全体が本発明の蓄光性蛍光体からなるシートを壁面に設置しておくことによって、停電時の壁面照明等とすることもできる。
【００４３】
本発明の蓄光性蛍光体を用いた蓄光性成型品は、アクリル樹脂、塩化ビニル樹脂、合成ゴムなど、従来から成型品の原料として使用されているプラスチック樹脂や合成ゴムの原料に、本発明の蓄光性蛍光体の粉末を添加して、所望とする２次元的、３次元的形状に成型加工したり、ガラス、セラミック、タイル等の原料中に混合しておいてこれを所望の形状に成型加工することによって製造される。
このような蓄光性成型品としては、玩具、釣り具、室内のスイッチ板、アクセサリーなどをはじめとする成型品が例示されるが、本発明の蓄光性蛍光体が樹脂やセラミックス、ガラス等をはじめとする成型用基材中に分散、含有されている成型品であれば、特にその形状、使用環境や用途などに限定されるものではない。
【実施例】
【００４４】
以下、本発明の実施例を比較例と共に挙げ、本発明を具体的に説明するが、本発明は、以下の実施例によって限定されるものではない。
〔実施例１、２〕
第１の蛍光体として組成式Ｓｒ2ＭｇＳｉ2Ｏ7：Ｅｕ，Ｄｙで表される長残光蛍光体（以下、蛍光体（ｉ）ともいう）を用い、第２の蛍光体として組成式ＣａＡｌＳｉＮ3：Ｅｕで表される赤色発光蛍光体（以下、蛍光体（Ａ）ＣＡＳＮともいう）を用いて、それぞれ表１に示す割合で混合して、実施例１、２の蓄光性蛍光体を得た。
【００４５】
〔実施例３、４〕
第１の蛍光体として実施例１と同じ蛍光体（ｉ）を用い、第２の蛍光体として組成式（Ｓｒ，Ｃａ）ＡｌＳｉＮ3：Ｅｕで表される赤色発光蛍光体（以下、蛍光体（Ａ）ＳＣＡＳＮともいう）を用いて、それぞれ表１に示す混合割合で混合して、実施例３、４の蓄光性蛍光体を得た。
【００４６】
〔実施例５〜７〕
第１の蛍光体として実施例１と同じ蛍光体（ｉ）を用い、第２の蛍光体として組成式Ｃａ2Ｓｉ5Ｎ8：Ｅｕ，Ｔｍで表される赤色発光蛍光体（以下、蛍光体（Ａ）２５８ともいう）を用いて、それぞれ表１に示す混合割合で混合して、実施例５〜７の蓄光性蛍光体を得た。
【００４７】
〔実施例８〜１０〕
第１の蛍光体として実施例１と同じ蛍光体（ｉ）を用い、第２の蛍光体として組成式（Ｂａ，Ｓｒ）2ＳｉＯ4：Ｅｕで表される緑色発光蛍光体（以下、蛍光体（Ｄ）ＢＳＳともいう）を用いて、それぞれ表１に示す混合割合で混合して、実施例８〜１０の蓄光性蛍光体を得た。
【００４８】
〔実施例１１〜１３〕
第１の蛍光体として実施例１と同じ蛍光体（ｉ）を用い、第２の蛍光体として組成式、Ｂａ3Ｓｉ6Ｏ12Ｎ2：Ｅｕで表される緑色発光蛍光体（以下、蛍光体（Ｂ）ＢＳＯＮともいう）を用いて、それぞれ表１に示す混合割合で混合して、実施例１１〜１３の蓄光性蛍光体を得た。
【００４９】
〔実施例１４〜１６〕
第１の蛍光体として実施例１と同じ蛍光体（ｉ）を用い、第２の蛍光体として組成式ＣａＳｃ2Ｏ4：Ｃｅで表される緑色発光蛍光体（以下、蛍光体（Ｃ）ＣＳＯともいう）を用いて、それぞれ表１に示す混合割合で混合して、実施例１４〜１６の蓄光性蛍光体を得た。
【００５０】
〔実施例１７〜１９〕
第１の蛍光体として実施例１と同じ蛍光体（ｉ）を用い、第２の蛍光体として組成式Ｃａ3（Ｓｃ，Ｍｇ）2Ｓｉ3Ｏ12：Ｃｅで表される緑色発光蛍光体（以下、蛍光体（Ｄ）ＣＳＭＳともいう）を用いて、それぞれ表１に示す混合割合で混合して、実施例１７〜１９の蓄光性蛍光体を得た。
【００５１】
〔実施例２０〜２２〕
第１の蛍光体として組成式ＳｒＯ・ａＡｌ2Ｏ3・ｂＳｉＯ2：Ｅｕ，Ｄｙで表される長残光蛍光体（以下、蛍光体（ｉｉ）ともいう）を用い、第２の蛍光体として組成式）ＣａＡｌＳｉＮ3：Ｅｕで表される赤色発光蛍光体（蛍光体（Ａ）ＣＡＳＮ）を用いて、それぞれ表１に示す割合で混合して、実施例２０〜２２の蓄光性蛍光体を得た。
【００５２】
〔比較例１〜３〕
実施例１〜１９で用いた組成式Ｓｒ2ＭｇＳｉ2Ｏ7：Ｅｕ，Ｄｙで表される青色長残光性蛍光体（蛍光体（ｉ））を比較例１とする。
前述の特許文献７に開示されている組成式Ｙ2Ｏ2Ｓ：Ｅｕ，Ｍｇ，Ｔｉで表される赤色長残光性蛍光体（以下、蛍光体（Ｊ）ともいう）を比較例２とする。
組成式ＣａＡｌ2Ｏ4：Ｅｕ，Ｎｄで表される紫色長残光性蛍光体（以下、蛍光体（Ｋ）ともいう）を比較例３とする。
【００５３】
実施例１〜２２および比較例１〜３の各蛍光体について、常用光源Ｄ６５の蛍光灯で２００ｌｘで２０分間照射した後、その照射を遮断した時点から１０分後の残光の強度（Ｉ[10]）、２０分後の残光の強度（Ｉ[20]）、６０分後の残光の強度（Ｉ[60]）、及び照射遮断時から１分後の各蛍光体の発光の色度値をそれぞれ表１に示す。
また、図９に、実施例１〜２２の色度値をプロットした色座標を参考図として示す。図９において、ピンク範囲は、本発明の第二の態様で規定した色座標（０．３５０，０．２００）、（０．５００，０．２５０）、（０．４５０，０．３５０）、（０．３７５，０．３００）の４点で囲まれる四角形の辺上及びその内部をさし、青緑範囲は、本発明の第三の態様で規定した色座標（０．２００，０．２００）、（０．１５０，０．２００）、（０．３００，０．４００）、（０．２００，０．４００）の４点で囲まれる四角形の辺上及びその内部をさす。
【００５４】
【表１】
0005568839.tif 000002
【００５５】
表１からわかるように、本発明の蓄光性蛍光体は、実施例２１，２２を除く全ての実施例１〜２０において、従来の赤色蓄光性蛍光体（Ｊ）（比較例２）に比べ、励起光を遮断してからの粉体での残光強度がより高い値となった。
また、本発明の第１の蛍光体である青色蓄光性蛍光体（ｉ）（比較例１）は、特許文献５に記載される第１の蛍光体である紫色蓄光性蛍光体（Ｋ）（比較例３）に比べて、励起光を遮断してからの粉体での残光強度が十数倍高い値となっており、第２の蛍光体をより効率的に励起できることを示した。
さらに、実施例１〜７は、赤い新規な蓄光（残光色）を示し、特に、実施例６，７では、照射遮断時から２０分後、６０分後において赤色の残光で比較例２の蛍光体（Ｊ）の残光輝度の４倍程度の明るさを示しており、従来にない新規な高輝度の赤色系蓄光性蛍光体と言える。また、実施例８〜１９も高輝度の青緑色を示す新たな長残光性蛍光体であった。
【産業上の利用可能性】
【００５６】
本発明の蓄光性蛍光体を使用した蛍光ランプや蓄光性表示体、及び蓄光性成型品は、その構成成分である第１の蛍光体と第２の蛍光体との混合比を調整することによって、種々の発光色の蓄光性蛍光体とすることができ、従来の蓄光性蛍光体に比べて多色化できることはもとより、高輝度光を呈する蓄光性蛍光体、及びその応用製品が得られる。
例えば、第１の蛍光体と第２の蛍光体との濃度等の最適化により粉体での残光輝度を明るくすることができ、暗闇での視認性をより良好にすることも可能である。
【図面の簡単な説明】
【００５７】
【図１】第１の蛍光体の発光スペクトルを例示するグラフであり、曲線ａ（太線）および曲線ｂ（細線）は、それぞれ（ｉ）の珪酸マグネシウム・ストロンチウム系蛍光体、及び（ｉｉ）の珪酸ストロンチウム・アルミニウム系蛍光体の発光スペクトルである。
【図２】第２の蛍光体であるＣａＡｌＳｉＮ3：Ｅｕの励起スペクトル（実線）と第２の蛍光体を波長４６０ｎｍの光で励起した時の発光スペクトル（点線）を例示するグラフである。
【図３】第２の蛍光体である（Ｓｒ，Ｃａ）ＡｌＳｉＮ3：Ｅｕの励起スペクトル（実線）と第２の蛍光体を波長４６０ｎｍの光で励起した時の発光スペクトル（点線）を例示するグラフである。
【図４】第２の蛍光体であるＣａ2Ｓｉ5Ｎ8：Ｅｕ，Ｔｍの励起スペクトル（実線）と第２の蛍光体を波長４６０ｎｍの光で励起した時の発光スペクトル（点線）を例示するグラフである。
【図５】第２の蛍光体である（Ｂａ，Ｓｒ）2ＳｉＯ4：Ｅｕの励起スペクトル（実線）と第２の蛍光体を波長４６０ｎｍの光で励起した時の発光スペクトル（点線）を例示するグラフである。
【図６】第２の蛍光体であるＢａ3Ｓｉ6Ｏ12Ｎ2：Ｅｕの励起スペクトル（実線）と第２の蛍光体を波長４６０ｎｍの光で励起した時の発光スペクトル（点線）を例示するグラフである。
【図７】第２の蛍光体であるＣａＳｃ2Ｏ4：Ｃｅの励起スペクトル（実線）と第２の蛍光体を波長４６０ｎｍの光で励起した時の発光スペクトル（点線）を例示するグラフである。
【図８】第２の蛍光体であるＣａ3（Ｓｃ，Ｍｇ）2Ｓｉ3Ｏ12：Ｃｅの励起スペクトル（実線）と第２の蛍光体を波長４６０ｎｍの光で励起した時の発光スペクトル（点線）を例示するグラフである。
【図９】実施例１〜２２の色度値の結果をプロットした色座標である。
【図１】
0005568839.tif 000003
【図２】
0005568839.tif 000004
【図３】
0005568839.tif 000005
【図４】
0005568839.tif 000006
【図５】
0005568839.tif 000007
【図６】
0005568839.tif 000008
【図７】
0005568839.tif 000009
【図８】
0005568839.tif 000010
【図９】
0005568839.tif 000011